(57)【特許請求の範囲】
【請求項１】
ポリオレフィン、ポリアミド及びフッ素樹脂のいずれかにより形成されたシートの表面に、熱膨張マイクロカプセルが添加されたゴム系溶剤タイプの接着剤を塗布する工程と、
真空圧空成形機、真空成形機又は圧空成形機を使用して、前記シートを基材の表面に密着させて前記接着剤を前記基材の表面に転写する工程と、
射出成形機により前記基材の前記接着剤が付着した部分に熱可塑性樹脂を射出して補助部材を形成する工程と
を有することを特徴とする筺体の製造方法。
【請求項２】
前記シートの厚みが５０μｍ乃至１００μｍであることを特徴とする請求項１に記載の筐体の製造方法。
【請求項３】
前記基材が、箱状の形状を有することを特徴とする請求項１又は２に記載の筺体の製造方法。
【請求項４】
前記接着剤は、ホットメルト性を有することを特徴とする請求項１乃至３のいずれか１項に記載の筺体の製造方法。
【発明の詳細な説明】
【技術分野】
【０００１】
本発明は、筺体の製造方法に関する。
【背景技術】
【０００２】
携帯電話機、ＰＤＡ（Personal Digital Assistant）、ノート型パーソナルコンピュータ及び携帯型オーディオ装置等の電子機器は、小型化及び軽量化が進んでいる。それにともない、電子機器用筺体にも薄肉化及び軽量化が要求されている。
【０００３】
電子機器用筐体には、電子部品を収納するという役割だけでなく、電子部品を衝撃から保護するハウジング部品としての役割もある。このため、電子機器用筺体には、強度が高いことも要求されている。
【０００４】
一般的に、電子機器の筺体は、箱状の基材と、基材の内側に配置されたボスやリブ等の補助部材とを有する。例えば、基材の内側にねじ止め用のボスを設けることにより、ねじを筺体の外面に露出させることなく電子部品を筺体に固定することができる。また、基材の内側にリブを設けることにより筺体の強度が確保され、基材の厚みを薄くして重量を軽減することができる。
【０００５】
このような筺体の製造方法として、例えば基材及び補助部材を射出成形により一体的に成形する方法と、基材と補助部材とを個別に製造して接着剤で接合する方法とがある。
【先行技術文献】
【特許文献】
【０００６】
【特許文献１】特開平１１−７０７９６号公報
【特許文献２】特開平５−９２５４６号公報
【特許文献３】特開平７−９８５６６号公報
【発明の概要】
【発明が解決しようとする課題】
【０００７】
ボスやリブ等の補助部材を備え、肉薄且つ軽量な筺体を比較的容易に製造できる筺体の製造方法を提供することを目的とする。
【課題を解決するための手段】
【０００８】
開示の技術の一観点によれば、ポリオレフィン、ポリアミド及びフッ素樹脂のいずれかにより形成されたシートの表面に、熱膨張マイクロカプセルが添加されたゴム系溶剤タイプの接着剤を塗布する工程と、真空圧空成形機、真空成形機又は圧空成形機を使用して、前記シートを基材の表面に密着させて前記接着剤を前記基材の表面に転写する工程と、射出成形機により前記基材の前記接着剤が付着した部分に熱可塑性樹脂を射出して補助部材を形成する工程とを有する筺体の製造方法が提供される。
【発明の効果】
【０００９】
上記の一観点によれば、ボスやリブ等の補助部材を備え、肉薄且つ軽量な筺体を比較的容易に製造できる。
【図面の簡単な説明】
【００１０】
【図１】図１は、実施形態に係る筺体の製造方法を説明する模式図（その１）である。
【図２】図２は、実施形態に係る筺体の製造方法を説明する模式図（その２）である。
【図３】図３は、実施形態に係る筺体の製造方法を説明する模式図（その３）である。
【図４】図４は、実施形態に係る筺体の製造方法を説明する模式図（その４）である。
【図５】図５は、実施形態に係る筺体の製造方法を説明する模式図（その５）である。
【図６】図６は、接着剤の塗布厚と接着力との関係を表した図である。
【発明を実施するための形態】
【００１１】
以下、実施形態について説明する前に、実施形態の理解を容易にするための予備的事項について説明する。
【００１２】
前述したように、電子機器用筺体の製造方法として、基材及び補助部材を射出成形により一体的に形成する方法や、基材と補助部材とを個別に製造して接着剤で接合する方法などがある。
【００１３】
射出成形では、ボスやリブを有する筺体を比較的簡単に、且つ低コストで製造することができる。しかし、射出成形では、基材部分の厚みを薄くすることが難しく、筺体のより一層の軽量化は難しい。
【００１４】
一方、基材と補助部材とを個別に製造して接合する方法では、基材として例えば薄くても強度が高い金属板等を使用することができるので、筺体の重量を軽くすることができる。但し、この方法では基材に接着剤を塗布する工程や補助部材を接着剤の上に配置する工程が必要であるが、現状では箱状の基材の内側に補助部材を容易に接合する方法は確立されてなく、製造コストが高くなるという難点がある。
【００１５】
以下の実施形態では、ボスやリブ等の補助部材を備え、肉薄で軽量な筺体を比較的容易に製造できる筺体の製造方法について説明する。
【００１６】
（実施形態）
図１〜図５は、実施形態に係る筺体の製造方法を工程順に説明する模式図である。
【００１７】
まず、図１に示す工程を説明する。この図１に示す工程では、柔軟性を有するシート１１を用意し、印刷マスク１３を用いたスクリーン印刷法により、シート１１の所定の領域上に接着剤１２を塗布する。接着剤１２の塗布厚は、例えば３０μｍとする。
【００１８】
本実施形態では、後述するようにシート１１に塗布した接着剤１２を基材１４の内側に転写する。このため、シート１１には、接着剤１２を精度よく塗布でき、転写までの間に接着剤１２のにじみや位置ずれが発生せず、転写する際に接着剤１２が容易に剥離できることが要求される。
【００１９】
本実施形態では、シート１１が、ポリオレフィン、ポリアミド又はフッ素樹脂等の樹脂により形成されているものとする。これらの樹脂は、上述の要求を満足することができ、接着剤１２に含まれる有機溶剤に溶解されることもない。
【００２０】
シート１１は、例えばポリエチレン（ＰＥ）及びポリプロピレン（ＰＰ）、ポリエチレンテレフタレート（ＰＥＴ）、ポリアミド（ＰＡ）及びポリテトラフロロエチレン（ＰＴＦＥ）のうちから選択された樹脂により形成すればよい。
【００２１】
シート１１には、接着剤１２を基材１４に転写する際に基材１４の内面形状に追従する柔軟性も要求される。シート１１の厚みが１００μｍを超えると、十分な柔軟性が得られないことがある。また、シート１１の厚みが５０μｍ未満であると、接着剤１２を基材１４に転写する際にシート１１が破れてしまうことがある。このため、シート１１の厚みは、５０μｍ〜１００μｍとすることが好ましい。
【００２２】
接着剤１２には、シート１１に対する適度な接着力が要求される。接着剤１２は後工程でシート１１から分離されるので、シート１１に対する接着力が強すぎることは好ましくない。
【００２３】
本実施形態では、接着剤１２として、例えば、スチレン・ブタジェン・スチレンゴム、ニトリルゴム、又はクロロプレンゴム等を有機溶剤に溶解したゴム系溶剤タイプの接着剤を使用する。これらのゴム系溶剤タイプの接着剤は、前述の樹脂により形成されたシート１１に対する適度な接着力を有する。
【００２４】
また、これらのゴム系溶剤タイプの接着剤は、乾燥すると固化して接着力を失うが、固化した後でも加熱により接着力が回復するいわゆるホットメルト性を有する。ホットメルト性を有する接着剤は、塗布から接合までの時間（オープンタイム）を気にしなくてよいため、取り扱いが容易である。
【００２５】
更に、ホットメルト性を有する接着剤は、固化した後であれば粘着性が殆どないので、接着剤の表面に塵埃の付着を防止するためのセパレータを貼付しなくてもよい。
【００２６】
なお、本実施形態ではスクリーン印刷によりシート１１に接着剤１２を塗布しているが、接着剤１２の塗布方法はスクリーン印刷に限定されるものではなく、平版印刷又は無版印刷等の他の方法を採用してもよい。また、接着剤１２の塗布厚を確保するために、接着剤１２を複数回印刷して接着剤層を重ねてもよい。
【００２７】
次に、図２に示す工程を説明する。図２に示す工程では、真空圧空成形機１５を用いて、シート１１に塗布した接着剤１２を基材１４に転写する。
【００２８】
基材１４は、例えばアルミニウム合金板又はマグネシウム合金板等の金属板をプレスして箱状に加工したものである。ここでは、基材１４が、矩形状の底板部と、底板部の縁からほぼ垂直に立ち上がる側板部とを有するものとする。
【００２９】
なお、基材１４は、プレス加工した金属板に限定されるものではなく、例えばガラス繊維や炭素繊維を用いたＦＲＰ（Fiber Reinforced Plastics）等により作製したものでもよい。
【００３０】
真空圧空成形機１５は、上側に基材１４を配置する凹部が設けられた金型１８と、金型１８との間でシート１１の縁部を挟んで固定するシート固定部材１６とを有する。また、金型１８の上方には、シート１１を加熱するためのヒータ１７が配置されている。更に、真空圧空成形機１５内の空間は、バルブ１９を介して真空ポンプ（図示せず）に接続されている。
【００３１】
接着剤１２を基材１４に転写するために、図２のように金型１８の凹部内に基材１４を配置し、基材１４の上にシート１１を位置決めして配置する。そして、金型１８とシート固定部材１６とによりシート１１の縁部を挟んでシート１１を固定した後、真空ポンプを稼動させて真空圧空成形機１５内を所定の圧力まで減圧する。また、ヒータ１７に給電して、シート１１を例えば８０℃〜１００℃に加熱する。この加熱により、シート１１に塗布された接着剤１２の接着力が回復する。
【００３２】
なお、真空圧空成形機１５内でヒータ１７によりシート１１を加熱する替わりに、真空圧空成形機１５内に載置する前にシート１１を加熱しておいてもよい。また、金型１８にヒータを組み込んで、金型１８側からシート１１を加熱してもよい。
【００３３】
次に、真空圧空成形機１５内のシート１１の上側に大気を導入する。これにより、シート１１の上側と下側とで圧力差が生じるので、シート１１が基材１４の内側の面に密着する。このとき、シート１１の上側に大気圧よりも高い圧力を加えてもよい。
【００３４】
その後、シート１１が基材１４の内面に十分に密着したら、ヒータ１７への給電を停止する。そして、温度が低下して基材１４と接着剤１２との間の接着力が十分に確保されるのを待つ。
【００３５】
次いで、真空圧空成形機１５から基材１４を取り外し、基材１４からシート１１を剥離する。このとき、接着剤１２はシート１１よりも基材１４に強く接着しているので、接着剤１２とシート１１とを容易に分離することができる。このようにして、基材１４の内面に接着剤１２が転写される。
【００３６】
図３は、接着剤１２を転写後の基材１４を表した模式的断面図である。この図３のように、本実施形態では、基材１４の底板部の所定領域上と、側板部の内面とに接着剤１２が転写されたものとする。
【００３７】
なお、本実施形態では真空圧空成形機１５を用いてシート１１から基材１４の内面に接着剤１２を転写しているが、真空圧空成形機１５に替えて真空成形機又は圧空成形機等を用いてもよい。
【００３８】
次に、図４に示す工程を説明する。図４に示す工程では、射出成形機２０の金型２１ａ，２１ｂ間に基材１４を配置する。金型２１ａ，２１ｂは、組み合わせると所望の補助部材の形状のキャビティ（金型空間）２２を形成する。基材１４には、キャビティ２２に対応する位置に接着剤１２が転写されている。
【００３９】
キャビティ２２内に射出機２３から溶融状態の熱可塑性樹脂を射出すると、射出時の圧力により熱可塑性樹脂と接着剤１２とが密着する。また、接着剤１２は、熱可塑性樹脂により加熱されて接着力を回復する。その後、キャビティ２２内で熱可塑性樹脂が硬化すると、キャビティ２２内の熱可塑性樹脂（補助部材）と基材１４とが接着剤１２を介して強固に接合される。
【００４０】
なお、キャビティ２２内に射出する熱可塑性樹脂は接着剤１２に対する接着力が高いものであればよく、特に限定する必要はない。例えば、熱可塑性樹脂として、ポリオレフィン又はポリエステル等を使用することができる。
【００４１】
次いで、金型２１ａ，２１ｂを開いて基材１４を取り出す。このようにして、図５の模式的斜視図のように、基材１４の内側にねじ止め用のボス２及び補強用のリブ３等の補助部材が設けられた筺体１が完成する。
【００４２】
上述したように、本実施形態によれば、印刷法及び転写法を用いて箱状の基材１４の内面に接着剤を付着させ、接着剤が付着している部分に射出成形機により樹脂を射出して、ボス２やリブ３等の補助部品を形成する。このため、ボス２やリブ３等の補助部材を有する箱状の筺体１を比較的容易に製造することができる。
【００４３】
また、本実施形態では、例えば基材１４の内側にリブ３を形成することにより、基材１４の厚みを薄くしても十分な強度を確保することができ、筺体１を軽量化することができる。更に、基材１４の内側にねじ止め用のボス２を形成することにより、電子部品を固定するためのねじ等が筺体１の外側に露出することを回避できる。
【００４４】
更にまた、本実施形態では、基材１４と補助部材とを異なる材料で作製することができる。このため、例えば基材１４として薄肉の金属板を使用することで、筺体１のより一層の軽量化を図ることができる。
【００４５】
なお、接着剤１２の伸び率の調整、発泡の抑制、又は塗布厚の調整などのために、接着剤１２に充填剤を添加してもよい。その場合は、接着剤１２に対する濡れ性及び分散性がよいことから、例えばシリカ、ガラスバルーン、及びガラスフレーク等の珪酸系充填剤を添加することが好ましい。
【００４６】
また、充填材として、接着剤１２に市販の熱膨張マイクロカプセルを添加してもよい。熱膨張マイクロカプセルは例えばアクリル等の樹脂からなる外殻の内側に膨張剤が充填されたものであり、熱を与えると膨張剤が膨張する。
【００４７】
接着剤１２に熱膨張マイクロカプセルを添加すると、接着剤１２の塗布厚を容易に調整することができる。また、例えば電子機器を廃棄する際に筺体１を加熱して接着剤１２に含まれる熱膨張マイクロカプセルを十分に膨張させると、基材１４と補助部材とを容易に分離することができて、材料のリサイクルが容易になる。
【００４８】
なお、接着剤１２を乾燥させる際に熱膨張マイクロカプセルが膨張しないように、熱膨張温度が接着剤１２の乾燥温度よりも高い熱膨張マイクロカプセルを使用することが好ましい。
【００４９】
次に、上述の方法により筐体を実際に製造し、基材と補助部材との接合強度を調べた結果について説明する。
【００５０】
（実施例１）
高密度ポリエチレン（株式会社プライムポリマー製ハイゼックス5100B）のペレットを２７０℃に加熱して溶解した後、ローラ圧延機により圧延して、厚みが６０μｍのシートト１１を作製した。
【００５１】
また、市販のクロロプレンゴム接着剤（セメダイン株式会社製CS4503F）１００ｇに対し、イソホロン（溶剤）７０ｇと、平均粒径が２μｍのシリカ２ｇとを添加して、スクリーン印刷用接着剤１２とした。
【００５２】
そして、８０メッシュのステンレススクリーンを用いて、シート１１の所定の領域上に接着剤１２を印刷した。接着剤１２の塗布厚さは約３０μｍとした。その後、８０℃の温度下に約３０分間保持して、接着剤１２を固化させた。
【００５３】
一方、２６０ｍｍ（縦）×１６０ｍｍ（横）×０．５ｍｍ（厚み）のマグネシウム合金板（ＡＺ３１Ｂ）を用意し、このマグネシウム合金板をサーボプレス機で絞り加工して、深さが１０ｍｍの浅い箱状の基材１４を作製した。
【００５４】
そして、真空圧空成形機を用いて、シート１１に印刷した接着剤１２を基材１４の内側の面に転写した（図２参照）。このとき、ヒータ１７に通電して、接着剤１２を９０℃の温度に加熱し２０秒間保持した。
【００５５】
その後、基材１４を射出成形機の金型内に配置し、接着剤１２が付着している部分に熱可塑性樹脂（ポリカーボネート）を射出して、ボス２及びリブ３等の補助部材を形成した（図４参照）。このときの加熱温度は３００℃、射出速度は５０ｍｍ／ｓ、金型温度は約１００℃である。
【００５６】
このようにして製造した筐体１の側板部分とボス部分とを切り出して引張試験を実施し、基材と樹脂との接着力を測定した。その結果、基材と樹脂との接着力は約６ＭＰａであった。
【００５７】
（実施例２）
市販のクロロプレンゴム接着剤（セメダイン株式会社製CS4503F）１００ｇに対し、イソホロン７０ｇと、平均粒径が２０μｍの熱膨張マイクロカプセル１０ｇとを添加して、スクリーン印刷用接着剤１２とした。そして、この接着剤１２を実施例１で使用したのと同様のシート１１の上にスクリーン印刷した。接着剤１２の塗布厚は２０μｍとした。
【００５８】
その後、実施例１と同様にして基材１４の内側に接着剤を転写した後、１３０℃の温度で１０分間加熱した。この加熱により接着剤１２中の熱膨張マイクロカプセルが膨張して、接着剤１２の塗布厚は約３０μｍとなった。
【００５９】
次に、実施例１と同様に、基材１４を射出成形機の金型内に配置し、熱可塑性樹脂（ポリカーボネート）を射出してボス及びリブを形成した。
【００６０】
このようにして製造した筺体１の側板部分とボス部分とを切り出して引張試験を実施し、基材と樹脂との接着力を測定した。その結果、基材と樹脂との接着力は約５ＭＰａであった。
【００６１】
なお、実施例２の方法により製造した筺体は、接着剤に熱膨張マイクロカプセルが含まれているので、例えば１７０℃に加熱することにより熱膨張マイクロカプセルが更に膨張して接着剤の接着力が著しく減少し、基材と樹脂とを容易に分離することができる。
【００６２】
ところで、接着剤の接着力は、接着剤の塗布厚に関係する。図６は、横軸に接着剤の塗布厚をとり、縦軸に接着力をとって、両者の関係を表した図である。
【００６３】
この図６からわかるように、シリカや熱膨張マイクロカプセルを添加していない接着剤（主剤のみ）の場合は、塗布厚を３０μｍとすれば５ＭＰａ以上の接着力を確保できる。また、図６から、接着剤（主剤）にシリカや熱膨張マイクロカプセルを添加することにより、接着力が向上することがわかる。
【００６４】
以上の実施形態に関し、更に以下の付記を開示する。
【００６５】
（付記１）シートの表面に接着剤を塗布する工程と、
前記シートを基材の表面に密着させて前記接着剤を前記基材の表面に転写する工程と、
射出成形機により前記基材の前記接着剤が付着した部分に熱可塑性樹脂を射出して補助部材を形成する工程と
を有することを特徴とする筺体の製造方法。
【００６６】
（付記２）前記基材が、箱状の形状を有することを特徴とする付記１に記載の筺体の製造方法。
【００６７】
（付記３）前記シートを基材の表面に密着させる工程では、真空圧空成形機、真空成形機又は圧空成形機のいずれかを使用することを特徴とする付記１又は２に記載の筺体の製造方法。
【００６８】
（付記４）前記シートが、ポリオレフィン、ポリアミド及びフッ素樹脂のいずれかにより形成されていることを特徴とする付記１乃至３のいずれか１項に記載の筺体の製造方法。
【００６９】
（付記５）前記接着剤は、ホットメルト性を有することを特徴とする付記１乃至４のいずれか１項に記載の筺体の製造方法。
【００７０】
（付記６）前記接着剤は、スチレン・ブタジェン・スチレンゴム、ニトリルゴム、又はクロロプレンゴムのいずれかを主成分とすることを特徴とする付記５に記載の筺体の製造方法。
【００７１】
（付記７）前記接着剤には珪酸系充填剤が添加されていることを特徴とする付記１乃至５のいずれか１項に記載の筺体の製造方法。
【００７２】
（付記８）前記接着剤には熱膨張マイクロカプセルが添加されていることを特徴とする付記１乃至５のいずれか１項に記載の筺体の製造方法。
【００７３】
（付記９）前記補助部材が、電子部品を固定するためのボス又は補強用リブであることを特徴とする付記１乃至８のいずれか１項に記載の筺体の製造方法。
【符号の説明】
【００７４】
１…筺体、２…ボス、３…リブ、１１…シート、１２…接着剤、１３…印刷マスク、１４…基材、１５…真空圧空成形機、１６…シート固定部材、１７…ヒータ、１８…金型、１９…バルブ、２０…射出成形機、２１ａ，２１ｂ…金型、２２…キャビティ、２３…射出機。
【図１】
0005786506.tif 000002
【図２】
0005786506.tif 000003
【図３】
0005786506.tif 000004
【図４】
0005786506.tif 000005
【図５】
0005786506.tif 000006
【図６】
0005786506.tif 000007